(57)【特許請求の範囲】
【請求項１】
下記一般式（Ｉ）で表される構成単位（１）を有する共重合体を主鎖構造として有し、
前記構成単位（１）が、ポリエチレングリコールモノメタクリレート、ポリプロピレングリコールモノメタクリレートまたはポリエチレングリコール−ポリプロピレングリコールモノメタクリレートの末端水酸基に酸無水物を反応させてなる構造を有するものであることを特徴とするレジストインキ用バインダー樹脂。
【化１】
0005552003.tif 000019
（式（Ｉ）中、Ｒ１は、水素、またはメチル基であり、Ｒ２、Ｒ３、Ｒ４およびＲ５は、それぞれ独立に水素または炭素数１〜６の炭化水素基であり、Ｒ２またはＲ３と、Ｒ４またはＲ５とが環を形成していても良いものである。
また、Ｘは、アルキレン基を少なくとも有し、鎖長方向の炭素原子および酸素原子の合計数が２〜８５の範囲内である２価の有機基である。）
【請求項２】
前記構成単位（１）が、下記一般式（ＩＩ）で表される化合物を用いて形成されるものであり、前記下記一般式（ＩＩ）で表される化合物が、ポリエチレングリコールモノメタクリレート、ポリプロピレングリコールモノメタクリレートまたはポリエチレングリコール−ポリプロピレングリコールモノメタクリレートの末端水酸基に酸無水物を反応させてなる構造を有するものであることを特徴とする請求項１に記載のレジストインキ用バインダー樹脂。
【化２】
0005552003.tif 000020
（式（ＩＩ）中、Ｒ３１は、水素、またはメチル基であり、Ｒ３２、Ｒ３３、Ｒ３４およびＲ３５は、それぞれ独立に水素または炭素数１〜６の炭化水素基であり、Ｒ３２またはＲ３３と、Ｒ３４またはＲ３５とが環を形成していても良いものである。
また、Ｙは、アルキレン基を少なくとも有し、鎖長方向の炭素原子および酸素原子の合計数が２〜８５の範囲内である２価の有機基である。）
【請求項３】
前記構成単位（１）が、下記一般式（ＩＩＩ）で表される化合物の重合後、酸無水物を反応させることにより形成されるものであり、前記下記一般式（ＩＩＩ）で表される化合物が、ポリエチレングリコールモノメタクリレート、ポリプロピレングリコールモノメタクリレートまたはポリエチレングリコール−ポリプロピレングリコールモノメタクリレートであることを特徴とする請求項１に記載のレジストインキ用バインダー樹脂。
【化３】
0005552003.tif 000021
（式（ＩＩＩ）中、Ｒ４１は、水素、またはメチル基であり、Ｚは、アルキレン基を少なくとも有し、鎖長方向の炭素原子および酸素原子の合計数が２〜８５の範囲内である２価の有機基である。）
【請求項４】
前記共重合体の構成単位の全ユニット数に占める、前記構成単位（１）のユニット数の比率が５％〜７０％の範囲内であることを特徴とする請求項１から請求項３までのいずれかの請求項に記載のレジストインキ用バインダー樹脂。
【請求項５】
前記共重合体に含まれるカルボキシル基に、エポキシ基および不飽和二重結合を有するエポキシ基含有化合物を付加させることにより、不飽和二重結合が導入されたものであることを特徴とする請求項１から４までのいずれかの請求項に記載のレジストインキ用バインダー樹脂。
【請求項６】
前記共重合体の構成単位の全ユニット数に占める、前記不飽和二重結合が導入された構成単位の比率が１％〜６０％の範囲内であることを特徴とする請求項５に記載のレジストインキ用バインダー樹脂。
【請求項７】
前記ポリエチレングリコールモノメタクリレートが、日油株式会社製ブレンマーＰＥ９０または日油株式会社製ブレンマーＰＥ２００であり、
前記ポリプロピレングリコールモノメタクリレートが、日油株式会社製ブレンマーＰＰ１０００であり、
前記ポリエチレングリコール−ポリプロピレングリコールモノメタクリレートが日油株式会社製ブレンマー７０ＰＥＰ−３５０Ｂであることを特徴とする請求項１から請求項６までのいずれかの請求項に記載のレジストインキ用バインダー樹脂。
【請求項８】
請求項１から請求項７までのいずれかの請求項に記載のレジストインキ用バインダー樹脂を含むバインダー樹脂、顔料、顔料分散剤、光硬化性多官能モノマー、光重合開始剤および溶剤を含むことを特徴とするレジストインキ。
【請求項９】
前記顔料の固形分中の含有量が２０質量％〜８５質量％の範囲内であることを特徴とする請求項８に記載のレジストインキ。
【発明の詳細な説明】
【技術分野】
【０００１】
本発明は、高顔料濃度レジストインキや微細顔料使用レジストインキの現像性を改善することができるレジストインキ用バインダー樹脂に関するものである。
【背景技術】
【０００２】
液晶表示装置に用いられるカラーフィルタは、一般的に、透明基板と、透明基板上に形成され、赤、緑、青の三原色の着色パターンからなる着色層とを有している。
【０００３】
このような着色層の形成方法としては、顔料を含有するレジストインキを用いたフォトリソグラフィー法が一般的に用いられている。
しかしながら、このようなフォトリソグラフィー法に用いられるレジストインキについては、着色層の薄膜化のための顔料濃度の向上や、高輝度・高コントラスト化のための顔料の微細化が求められている。このような顔料濃度向上や顔料の微細化は、インキ成分中の顔料分散剤の増加を招き、結果として、現像性が低下するという問題があった。
また、その結果、強力な現像液の使用や現像時間の増加を招き、形成した着色層に膜荒れが生じるといった問題があった。
さらに、現像液の変更等、従来とは異なる条件や設備が必要となるといった問題があった。
【０００４】
このような現像性低下の問題を解決するために、特許文献１では、レジストインキに含まれるバインダー樹脂の酸価を制御することにより、現像性を向上させる方法が開示されている。
しかしながら、このような方法を用いた場合であっても、顔料濃度が向上した場合や微細顔料を用いた場合には現像性が不十分となるという問題があった。
【先行技術文献】
【特許文献】
【０００５】
【特許文献１】特開２００６−２７６８７８号公報
【発明の概要】
【発明が解決しようとする課題】
【０００６】
本発明は、上記問題点に鑑みてなされたものであり、高顔料濃度レジストインキや微細顔料使用レジストインキの現像性を改善することができるレジストインキ用バインダー樹脂を提供することを主目的とするものである。
【課題を解決するための手段】
【０００７】
上記課題を解決するために、本発明は、下記一般式（Ｉ）で表される構成単位（１）を有する共重合体を主鎖構造として有することを特徴とするレジストインキ用バインダー樹脂を提供する。
【０００８】
【化１】
0005552003.tif 000002
【０００９】
（式（Ｉ）中、Ｒ１は、水素、またはメチル基であり、Ｒ２、Ｒ３、Ｒ４およびＲ５は、それぞれ独立に水素または炭素数１〜６の炭化水素基であり、Ｒ２またはＲ３と、Ｒ４またはＲ５とが環を形成していても良いものである。
また、Ｘは、アルキレン基を少なくとも有し、鎖長方向の炭素原子および酸素原子の合計数が２〜８５の範囲内である２価の有機基である。）
【００１０】
本発明によれば、上記共重合体が上記構成単位（１）を有することにより、アルカリ現像液への溶解性を著しく向上させることができるため、上記レジストインキ用バインダー樹脂を現像性に優れたものとすることができる。
したがって、このようなレジストインキ用バインダー樹脂を用いた場合には、高顔料濃度のレジストインキや微細顔料を使用するレジストインキを現像性に優れたものとすることができる。
【００１１】
本発明においては、上記構成単位（１）が下記一般式（ａ）、（ｂ）および（ｃ）で表される構造であることが好ましい。現像性に特に優れたものとすることができるからである。
【００１２】
【化２】
0005552003.tif 000003
【００１３】
（式（ａ）、（ｂ）および（ｃ）中、Ｒ１１は、水素、またはメチル基であり、Ｒ１２、Ｒ１３、Ｒ１４およびＲ１５は、それぞれ独立に水素または炭素数１〜６の炭化水素基であり、Ｒ１２またはＲ１３と、Ｒ１４またはＲ１５とが環を形成していても良いものである。
また、Ｒ２１、Ｒ２２、Ｒ２３、Ｒ２４、Ｒ２５、Ｒ２６、Ｒ２７およびＲ２８はそれぞれ独立に水素またはメチル基である。ａは２〜５の整数、ｂおよびｃは０または１〜１０の整数（ｂとｃが同時に０となることはない。）、ｄは４〜６の整数、ｅは１〜１０の整数である。）
【００１４】
本発明においては、上記構成単位（１）が下記一般式（ＩＩ）で表される化合物を用いて形成されるものであることが好ましい。上記一般式（ＩＩ）で表される化合物を用いることにより、上記共重合体を所望の構成単位を所望量有するものとすることができるからである。
【００１５】
【化３】
0005552003.tif 000004
【００１６】
（式（ＩＩ）中、Ｒ３１は、水素、またはメチル基であり、Ｒ３２、Ｒ３３、Ｒ３４およびＲ３５は、それぞれ独立に水素または炭素数１〜６の炭化水素基であり、Ｒ３２またはＲ３３と、Ｒ３４またはＲ３５とが環を形成していても良いものである。
また、Ｙは、アルキレン基を少なくとも有し、鎖長方向の炭素原子および酸素原子の合計数が２〜８５の範囲内である２価の有機基である。）
【００１７】
本発明においては、上記構成単位（１）が、下記一般式（ＩＩＩ）で表される化合物の重合後、酸無水物を反応させることにより形成されるものであることが好ましい。上記共重合体を所望の構成単位を所望量有するものとすることが容易だからである。
【００１８】
【化４】
0005552003.tif 000005
【００１９】
（式（ＩＩＩ）中、Ｒ４１は、水素、またはメチル基であり、Ｚは、アルキレン基を少なくとも有し、鎖長方向の炭素原子および酸素原子の合計数が２〜８５の範囲内である２価の有機基である。）
【００２０】
本発明においては、上記共重合体に含まれるカルボキシル基に、エポキシ基および不飽和二重結合を有するエポキシ基含有化合物を付加させることにより、不飽和二重結合が導入されたものであることが好ましい。上記レジストインキ用バインダー樹脂を硬化性および密着性等に優れたものとすることができるからである。
【００２１】
本発明は、上述のレジストインキ用バインダー樹脂を含むバインダー樹脂、顔料、顔料分散剤、光硬化性多官能モノマー、光重合開始剤および溶剤を含むことを特徴とするレジストインキを提供する。
【００２２】
本発明によれば、上述のレジストインキ用バインダー樹脂を含むことにより、顔料濃度が高い場合や微細顔料を用いる場合であっても、現像性に優れたものとすることができる。また、現像性に優れる結果、強力な現像液が不要となり現像時間も短縮できることから、カラーフィルタの着色層等を形成した場合には膜荒れの少ない着色層を形成することができ、さらに、プロセス適性に優れたものとすることができる。
【発明の効果】
【００２３】
本発明は、高顔料濃度レジストインキや微細顔料使用レジストインキの現像性を改善することができるレジストインキ用バインダー樹脂を提供することができるという効果を奏する。
【発明を実施するための形態】
【００２４】
本発明は、レジストインキ用バインダー樹脂およびそれを用いたレジストインキに関するものである。
以下、本発明のレジストインキ用バインダー樹脂およびレジストインキについて説明する。
【００２５】
Ａ．レジストインキ用バインダー樹脂
まず、本発明のレジストインキ用バインダー樹脂について説明する。本発明のレジストインキ用バインダー樹脂は、下記一般式（Ｉ）で表される構成単位（１）を有する共重合体を主鎖構造として有することを特徴とするものである。
【００２６】
【化５】
0005552003.tif 000006
【００２７】
（式（Ｉ）中、Ｒ１は、水素、またはメチル基であり、Ｒ２、Ｒ３、Ｒ４およびＲ５は、それぞれ独立に水素または炭素数１〜６の炭化水素基であり、Ｒ２またはＲ３と、Ｒ４またはＲ５とが環を形成していても良いものである。
また、Ｘは、アルキレン基を少なくとも有し、鎖長方向の炭素原子および酸素原子の合計数が２〜８５の範囲内である２価の有機基である。）
【００２８】
本発明によれば、上記共重合体が上記構成単位（１）を有することにより、アルカリ現像液への溶解性を著しく向上させることができるため、上記レジストインキ用バインダー樹脂を現像性に優れたものとすることができる。
したがって、このようなレジストインキ用バインダー樹脂を用いた場合には、高顔料濃度のレジストインキや微細顔料を使用するレジストインキを現像性に優れたものとすることができる。
【００２９】
また、現像性を向上させることができる結果、高顔料濃度等の場合であっても強力な現像液の不使用および現像時間の短縮が可能となるため、顔料濃度が低いまたは微細顔料を含まない従来のレジストインキと同様の条件で現像できるものとすることができる。
その結果、カラーフィルタの着色層等を形成した場合には、膜荒れの少ない着色層を形成することができる。また、従来のレジストインキと同様の条件を用いるものとすることができ、大幅なプロセス変更が不要であることから、従来の設備、条件等を使用できるプロセス適性に優れたものとすることができる。
【００３０】
さらに、少量の添加で現像性を著しく向上させることができることから、上記レジストインキ用バインダー樹脂を添加して現像性を向上させた場合でも、レジストインキ中の他の成分の含有比率、例えば、光重合開始剤や光硬化性多官能モノマー等の含有比率が低下することはない。
このため、高顔料濃度のレジストインキ等に用いて現像性を向上させた場合でも密着性や硬化度等が低下することがないものとすることができる。また、露光等の条件についても従来のレジストインキと同様の条件とすることができ、プロセス適性に優れたものとすることができる。
【００３１】
ここで、上記レジストインキ用バインダー樹脂が、上記構成単位（１）を有することにより、上述したような効果を奏する理由については、以下のように推察される。
【００３２】
すなわち、側鎖が上述した長さであることにより、現像に用いるアルカリ水溶液に対して親和性を有するカルボキシル基を主鎖から離れて位置するものとすることができる。このため、現像時にアルカリ水溶液中に溶解し易いものとすることができ、現像性に優れるものとすることができるのである。
【００３３】
本発明のレジストインキ用バインダー樹脂は、上記共重合体を主鎖構造として有するものである。
以下、本発明のレジストインキ用バインダー樹脂について詳細に説明する。
【００３４】
１．共重合体
本発明に用いられる共重合体は、少なくとも上記一般式（Ｉ）で表される構成単位（１）を有するものである。
【００３５】
（１）構成単位（１）
上記一般式（Ｉ）中における置換基Ｒ２〜Ｒ５は、それぞれ独立に水素または炭素数１〜６の炭化水素基であり、Ｒ２またはＲ３と、Ｒ４またはＲ５とが環を形成していても良いものである。
【００３６】
ここで、置換基Ｒ２〜Ｒ５が環を形成しない場合、置換基Ｒ２〜Ｒ５は、二重結合、三重結合等を有する不飽和炭化水素基であっても良く、飽和炭化水素基であっても良い。
また、置換基Ｒ２〜Ｒ５は、現像性に優れたものとすることができるものであれば特に限定されるものでは無いが、水素または炭素数１〜５の炭化水素基であることが好ましく、なかでも、水素または炭素数１〜３の炭化水素基であることが好ましい。側鎖を柔軟性に優れるものとすることができることにより、現像性に優れたものとすることができるからである。
【００３７】
本発明における置換基Ｒ２〜Ｒ５が環を形成、すなわち、Ｒ２またはＲ３と、Ｒ４またはＲ５とが環を形成する場合、置換基Ｒ２〜Ｒ５が形成する環の数は１つであっても良く２つであっても良いが、通常、１つである。
本発明において置換基Ｒ２〜Ｒ５が形成する環、例えば、置換基Ｒ２とＲ４とが形成する環は、不飽和炭化水素基であっても良く飽和炭化水素基であっても良い。
また、形成される環としては、現像性に優れたものとすることができるものであれば特に限定されるものでは無いが、炭素数４〜１０の環状炭化水素であることが好ましく、なかでも、炭素数５〜６の環状炭化水素であることが好ましい。側鎖を柔軟性に優れるものとすることができることにより、現像性に優れたものとすることができるからである。
【００３８】
上記一般式（Ｉ）中における２価の有機基Ｘは、アルキレン基を少なくとも有し、鎖長方向の炭素原子および酸素原子の合計数が２〜８５の範囲内のものである。
【００３９】
本発明に用いられるアルキレン基としては、本発明のレジストインキ用バインダー樹脂を現像性に優れたものとすることができるものであれば特に限定されるものではなく、例えば、−ＣｎＨ２ｎ−で表されるものや、−ＣｎＨ２ｎ−に含まれる水素原子が、炭素数１〜６の炭化水素基で置換されたものを挙げることができる。なお、ｎは１以上の整数である。
【００４０】
本発明において、上記有機基Ｘは、アルキレン基を少なくとも有する有機基であれば良く、アルキレン基以外に、エーテル結合（−Ｏ−）、エステル結合（−Ｏ−Ｃ（＝Ｏ）−）、チオエーテル結合、カルボニル結合、チオカルボニル結合、アミド結合、ウレタン結合、イミノ結合、イミド結合、カーボネート結合、スルホニル結合を含むものとすることができる。
【００４１】
本発明における上記有機基Ｘの鎖長方向の炭素原子および酸素原子の合計数は、２〜８５の範囲内であるが、なかでも、２〜３６の範囲内であることが好ましく、特に、２〜１５の範囲内であることが好ましい。上記鎖長方向の炭素原子および酸素原子の合計数が、上述の範囲内であることにより、現像性に特に優れるものとすることができるからである。
なお、鎖長方向の炭素原子および酸素原子とは、有機基Ｘの両端を結ぶ鎖を構成する炭素原子および酸素原子をいうものであり、例えば、有機基Ｘが下記一般式（ｉ）、（ｉｉ）および（ｉｉｉ）の場合における上記合計数は、それぞれ、３、１、９である。
【００４２】
【化６】
0005552003.tif 000007
【００４３】
このような本発明における構成単位（１）としては、具体的には、下記一般式（ａ）、（ｂ）、（ｃ）等を挙げることができる。
本発明においては、なかでも、下記一般式（ｂ）または（ｃ）であることが好ましい。溶剤への溶解性が良く、レジストインキとする際の再溶解性が良く、使い勝手が良いためである。
【００４４】
【化７】
0005552003.tif 000008
【００４５】
（式（ａ）、（ｂ）および（ｃ）中、Ｒ１１は、水素、またはメチル基であり、Ｒ１２、Ｒ１３、Ｒ１４およびＲ１５は、それぞれ独立に水素または炭素数１〜６の炭化水素基であり、Ｒ１２またはＲ１３と、Ｒ１４またはＲ１５とが環を形成していても良いものである。
また、Ｒ２１、Ｒ２２、Ｒ２３、Ｒ２４、Ｒ２５、Ｒ２６、Ｒ２７およびＲ２８はそれぞれ独立に水素またはメチル基である。ａは２〜５の整数、ｂおよびｃは０または１〜１０の整数（ｂとｃが同時に０となることはない。）、ｄは４〜６の整数、ｅは１〜１０の整数である。）
【００４６】
上記一般式（ａ）中におけるａは２〜５の整数であるが、なかでも、２〜４の整数であることが好ましい。ａが上記範囲であることにより、現像性に優れたものとすることができるからである。
【００４７】
上記一般式（ｂ）中におけるｂおよびｃは０または１〜１０の整数（ｂとｃが同時に０となることはない。）であるが、なかでも、ｂおよびｃがそれぞれ０〜６の整数であることが好ましい。ｂおよびｃが上記範囲内であることにより、現像性に優れたものとすることができるからである。
上記一般式（ｃ）中におけるｄは４〜６の整数であるが、なかでも、４〜５の整数であることが好ましい。また、上記一般式（ｃ）中におけるｅは１〜１０の整数であるが、なかでも、１〜５の整数であることが好ましい。ｄおよびｅが上記範囲内であることにより、現像性に優れたものとすることができるからである。
【００４８】
本発明における上記置換基Ｒ１２〜Ｒ１５は上記置換基Ｒ２〜Ｒ５と同様のものである。
また、上記置換基Ｒ２１、Ｒ２２、Ｒ２３、Ｒ２４、Ｒ２５、Ｒ２６、Ｒ２７およびＲ２８はそれぞれ独立に水素またはメチル基であるが、Ｒ２１、Ｒ２２、Ｒ２３、Ｒ２４、Ｒ２５、Ｒ２６、Ｒ２７およびＲ２８のいずれか１つがメチル基であることが好ましい。原料の入手しやすさの点で好ましいからである。
【００４９】
本発明における構成単位（１）の構造は単一のものからなるものであっても良く、２種類以上を含むものであっても良い。
【００５０】
本発明における構成単位（１）の上記共重合体中の配置としては、優れた現像性を発揮するものであれば特に限定されるものではなく、上記共重合体中にランダムに配置されるものであっても良く、連続して配置されブロック共重合体を構成するものであっても良い。
【００５１】
本発明に用いられる共重合体に含まれる構成単位（１）の含有率としては、優れた現像性を発揮できるものであれば良いが、具体的には、上記共重合体の構成単位の全ユニット数に占める上記構成単位（１）のユニット数の比率として５％〜７０％の範囲内であることが好ましく、なかでも、１０％〜６０％の範囲内であることが好ましく、特に、１０％〜５０％の範囲内であることが好ましく、なかでも特に、２０％〜５０％の範囲内であることが好ましい。構成単位（１）の含有率が上記範囲内であることにより、現像性とその他の性能とのバランスに特に優れたものとすることができるからである。
【００５２】
（２）共重合体
本発明に用いられる共重合体は、上記構成単位（１）を少なくとも有するものであれば特に限定されるものではなく、他の構成単位を有するものであっても良い。
【００５３】
このような他の構成単位としては、上記構成単位（１）と結合し共重合体を構成することができるものであれば良く、例えば、下記一般式（ＩＶ）で表される構成単位（２）を挙げることができる。また、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、２−エチルヘキシル（メタ）アクリレート、ｎ−オクチル（メタ）アクリレート、ｎ−デシル（メタ）アクリレート、ベンジル（メタ）アクリレート、エトキシエチル（メタ）アクリレート、フェノキシエチル（メタ）アクリレート、スチレン、α−メチルスチレン、シクロヘキシル(メタ)アクリレート、ジシクロペンタニル(メタ)アクリレート、アダマンチル（メタ）アクリレート、テトラヒドロフルフリル(メタ)アクリレート、ラウリル(メタ)アクリレート、ステアリル(メタ)アクリレート、グリシジル（メタ）アクリレート、２-ヒドロキシエチル(メタ)アクリレート、ポリエチレングリコールモノ(メタ)アクリレート、ポリプロピレングリコールモノ(メタ)アクリレート、ポリ(エチレングリコール−プロピレングリコール)モノ(メタ)アクリレート、ジメチルアミノエチル(メタ)アクリレート、ジエチルアミノエチル(メタ)アクリレート、２-ビニルピロリドン等からなるものを挙げることができる。
【００５４】
【化８】
0005552003.tif 000009
【００５５】
（式（ＩＶ）中のＲ５１は、水素またはメチル基である。）
【００５６】
（３）共重合体の製造方法
本発明における共重合体の製造方法としては、少なくとも上記構成単位（１）を構成単位として有する共重合体を製造することができる方法であれば特に限定されるものではなく、公知の方法を用いることができる。
具体的には、下記一般式（ＩＩ）で表される化合物を共重合する方法や、下記一般式（ＩＩＩ）で表される化合物を共重合されてなるものに、酸無水物、例えば、下記一般式（Ｖ）で表される化合物を付加させる方法を挙げることができる。
【００５７】
【化９】
0005552003.tif 000010
【００５８】
【化１０】
0005552003.tif 000011
【００５９】
【化１１】
0005552003.tif 000012
【００６０】
（式（ＩＩ）、（ＩＩＩ）および（Ｖ）中、Ｒ３１およびＲ４１は、水素、またはメチル基であり、Ｒ３２、Ｒ３３、Ｒ３４およびＲ３５、ならびに、Ｒ４２、Ｒ４３、Ｒ４４およびＲ４５は、それぞれ独立に水素または炭素数１〜６の炭化水素基であり、Ｒ３２またはＲ３３と、Ｒ３４またはＲ３５とが環を形成していても良く、Ｒ４２またはＲ４３と、Ｒ４４またはＲ４５とが環を形成していても良いものである。
また、ＹおよびＺは、アルキレン基を少なくとも有し、鎖長方向の炭素原子および酸素原子の合計数が２〜８５の範囲内である２価の有機基である。）
【００６１】
本発明においては、なかでも、上記一般式（ＩＩ）で表される化合物を共重合する方法、すなわち、上記構成単位（１）が上記一般式（ＩＩ）で表されるモノマーを用いて形成されるものであることが好ましい。上記構成単位（１）の形成が上記方法によるものであることにより、上記共重合体を所望の構成単位を所望量有するものとすることができるからである。
【００６２】
本発明において、上記一般式（ＩＩ）および（ＩＩＩ）で表される化合物としては、具体的には、上記構成単位（１）が上記一般式（ａ）〜（ｃ）で表される構造である場合には、下記一般式（ｐ）〜（ｒ）および（ｓ）〜（ｕ）で表されるものとなる。
【００６３】
【化１２】
0005552003.tif 000013
【００６４】
【化１３】
0005552003.tif 000014
【００６５】
（式（ｐ）〜（ｒ）および（ｓ）〜（ｕ）中、Ｒ６１およびＲ８１は、水素、またはメチル基であり、Ｒ６２、Ｒ６３、Ｒ６４およびＲ６５は、それぞれ独立に水素または炭素数１〜６の炭化水素基であり、Ｒ６２またはＲ６３と、Ｒ６４またはＲ６５とが環を形成していても良いものである。
また、Ｒ７１、Ｒ７２、Ｒ７３、Ｒ７４、Ｒ７５、Ｒ７６、Ｒ７７およびＲ７８ならびにＲ９１、Ｒ９２、Ｒ９３、Ｒ９４、Ｒ９５、Ｒ９６、Ｒ９７およびＲ９８それぞれ独立に水素またはメチル基である。ｆおよびｏは２〜５の整数、ｇおよびｈならびにｐおよびｑは０または１〜１０の整数（ｇとｈ、ｐとｑが同時に０となることはない。）、ｉおよびｒは４〜６の整数、ｊおよびｓは１〜１０の整数である。）
【００６６】
なお、上記置換基Ｒ３２〜Ｒ３５、Ｒ４２〜Ｒ４５ならびに上記有機基ＹおよびＺは上記「（１）構成単位（１）」の項で説明した置換基Ｒ２〜Ｒ５および有機基Ｘと同様であるので、ここでの説明は省略する。
また、上記置換基Ｒ６２〜Ｒ６４、Ｒ７１〜Ｒ７８およびＲ９１〜Ｒ９８、ならびに、ｆおよびｏ、ｇおよびｐ、ｈおよびｑ、ｉおよびｒ、ｊおよびｓは、それぞれ、上記「（１）構成単位（１）」の項で説明した置換基Ｒ１２〜Ｒ１５、Ｒ２１〜Ｒ２８、ａ、ｂ、ｃ、ｄ、およびｅと同様であるので、ここでの説明は省略する。
【００６７】
２．レジストインキ用バインダー樹脂
本発明のレジストインキ用バインダー樹脂は、上記共重合体を主鎖構造として含むものである。
本発明においては、なかでも、上記バインダー樹脂用共重合体が、上記共重合体に含まれるカルボキシル基に、エポキシ基および不飽和二重結合を有するエポキシ基含有化合物を付加させることにより、不飽和二重結合が導入されたもの、すなわち、不飽和二重結合が導入された構成単位を有するエポキシ化合物付加共重合体であることが好ましい。上記レジストインキ用バインダー樹脂を硬化性および密着性等に優れたものとすることができるからである。
なお、上記共重合体に含まれるカルボキシル基としては、具体的には、上記構成単位（１）および構成単位（２）等に含まれるカルボキシル基を挙げることができる。
【００６８】
このようなエポキシ基含有化合物としては、上記カルボキシル基と結合することができるものであれば特に限定されるものではないが、具体的には、(メタ)アクリル酸グリシジル、(メタ)アクリル酸メチルグリシジル、(３，４−エポキシシクロヘキシル)メチル(メタ)アクリレート、１，２−エポキシ−４−ビニルシクロヘキサンを挙げることができる。
なお、これらのエポキシ基含有化合物は単独で用いても良く、２種以上を混合しても良い。
【００６９】
本発明のレジストインキ用バインダー樹脂に含まれる不飽和二重結合が導入された構成単位の含有量としては、優れた現像性を発揮できるものであれば良いが、具体的には、主鎖構造を構成する上記共重合体の構成単位の全ユニット数に占める上記不飽和二重結合が導入された構成単位のユニット数の比率として０％〜６０％の範囲内であることが好ましく、なかでも、１％〜５０％の範囲内であることが好ましく、特に、５％〜４０％の範囲内であることが好ましい。不飽和二重結合が導入された構成単位の含有率が上記範囲内であることにより、上記レジストインキ用バインダー樹脂を硬化性および密着性等に優れたものとすることができるからである。
【００７０】
本発明のレジストインキ用バインダー樹脂の重量平均分子量としては、優れた現像性を発揮できるものであれば良いが、具体的には３０００〜５００００の範囲内であることが好ましく、なかでも、５０００〜２００００の範囲内であることが好ましく、特に、５０００〜１５０００の範囲内であることが好ましい。上記重量平均分子量が上述した範囲であることにより、密着性に優れ、かつ、現像性に優れたものとすることができるからである。具体的には、上記重量平均分子量が上記範囲より小さいと、アルカリ水溶液への溶解性が大きく、本発明のレジストインキ用バインダー樹脂を用いてカラーフィルタの着色層を形成した場合に、露光箇所の着色層も溶解してしまい、上記着色層の密着性が低いものとなってしまう可能性があるからである。また、上記範囲より大きいと、アルカリ水溶液への溶解性が低くなり、現像に要する時間が長いものとなる可能性があるからである。
なお、上記重量平均分子量は、ゲル・パーミエーション・クロマトグラフィー（ＧＰＣ）により、標準ポリスチレン換算値として求めることができる。
【００７１】
本発明のレジストインキ用バインダー樹脂の酸価としては、優れた現像性を発揮するものであれば良いが、具体的には、５０ｍｇＫＯＨ／ｇ〜１５０ｍｇＫＯＨ／ｇの範囲内であることが好ましく、なかでも、５５ｍｇＫＯＨ／ｇ〜１３０ｍｇＫＯＨ／ｇの範囲内であることが好ましく、特に、６０ｍｇＫＯＨ／ｇ〜１１０ｍｇＫＯＨ／ｇの範囲内であることが好ましい。上記酸価が、上述した範囲内であることにより、密着性に優れた着色層とすることができ、かつ、現像性に優れたものとすることができるからである。具体的には、上記酸価が上記範囲より大きいと、アルカリ水溶液への溶解性が高すぎるため、本発明のレジストインキ用バインダー樹脂を用いてカラーフィルタの着色層を形成した場合に、露光箇所の着色層も溶解してしまい、上記着色層の密着性が低いものとなってしまう可能性があるからである。また上記範囲より小さいと、アルカリ水溶液への溶解性が低いものとなり、現像に要する時間が長いものとなる可能性があるからである。
なお、上記酸価はＪＩＳ  Ｋ  ００７０に従って測定することができる。
【００７２】
３．用途
本発明のレジストインキ用バインダー樹脂の用途としては、カラーフィルタの着色層形成に用いられるレジストインキに用いられ、なかでも、高顔料濃度のレジストインキおよび微細顔料を使用するレジストインキに好適に用いられる。
【００７３】
Ｂ．レジストインキ
次に、本発明のレジストインキについて説明する。
本発明のレジストインキは、上述したレジストインキ用バインダー樹脂を含むバインダー樹脂、顔料、顔料分散剤、光硬化性多官能モノマー、光重合開始剤および溶剤を含むことを特徴とするものである。
【００７４】
本発明によれば、上述のレジストインキ用バインダー樹脂を含むことにより、顔料濃度が高い場合や微細顔料を用いる場合であっても、現像性に優れたものとすることができる。また、現像性に優れる結果、強力な現像液が不要となり現像時間も短縮できることから、カラーフィルタの着色層等を形成した場合には膜荒れの少ない着色層を形成することができる。
また、従来のレジストインキと同様の条件を用いるものとすることができ、大幅なプロセス変更が不要であることから、従来の設備、条件等を使用できるプロセス適性に優れたものとすることができる。
さらに、少量の添加で現像性を著しく向上させることができることから、上記レジストインキ用バインダー樹脂を添加して現像性を向上させた場合でも、レジストインキ中の他の成分の含有比率、例えば、光重合開始剤や光硬化性多官能モノマー等の含有比率が低下することはない。
このため、高顔料濃度のレジストインキ等に用いて現像性を向上させた場合でも密着性や硬化度等が低下することがないものとすることができる。また、露光等の条件についても従来のレジストインキと同様の条件とすることができ、プロセス適性に優れたものとすることができる。また、上記レジストインキ用バインダー樹脂は、現像性に優れるものの顔料分散性がやや低い傾向があり、顔料の分散には、別途、顔料分散剤が用いられる。しかしながら、上述のように上記レジストインキ用バインダー樹脂は少量の添加で優れた現像性を発揮するため、上記顔料分散剤を十分な量添加することができる。このため、このようなレジストインキ用バインダー樹脂を含むレジストインキは、顔料分散性を損なうことなく、現像性に優れたものとすることができるのである。
【００７５】
本発明は、上述したバインダー樹脂、顔料、顔料分散剤、光硬化性多官能モノマー、光重合開始剤および溶剤を含むものである。
以下、本発明のレジストインキに含まれる各成分について説明する。
【００７６】
１．バインダー樹脂
本発明に用いられるバインダー樹脂は、上記レジストインキ用バインダー樹脂を含むものである。
【００７７】
（１）レジストインキ用バインダー樹脂
本発明におけるレジストインキ用バインダー樹脂の含有量としては、固形分中に、５質量％〜７０質量％の範囲内であることが好ましく、なかでも８質量％〜６０質量％の範囲内であることが好ましく、特に１０質量％〜５０質量％の範囲内であることが好ましい。上記範囲内であることにより、現像性に優れたものとすることができるからである。
なお、固形分とは、本発明のレジストインキに含まれる溶剤以外の全てをいうものである。
【００７８】
なお、上記レジストインキ用バインダー樹脂は、上記「Ａ．レジストインキ用バインダー樹脂」の項で説明した内容と同様であるので、ここでの説明は省略する。
【００７９】
（２）バインダー樹脂
本発明に用いられるバインダー樹脂は、上記レジストインキ用バインダー樹脂を含むものであるが、必要に応じて、その他の樹脂を含むものであっても良い。
このようなその他の樹脂としては、カラーフィルタの着色層形成に一般的に用いられるものを使用することができ、具体的には、エポキシ系樹脂、アクリル系樹脂、ウレタン系樹脂、ポリエステル系樹脂、ポリイミド系樹脂、ポリオレフィン系樹脂、ノボラック系樹脂などの感光性または非感光性の樹脂を挙げることができる。
【００８０】
２．顔料
本発明に用いられる顔料としては、公知の顔料を用いることができる。本発明において使用可能な有機顔料の具体例を下記表１および表２に示す。
【００８１】
【表１】
0005552003.tif 000015
【００８２】
【表２】
0005552003.tif 000016
【００８３】
また、用いることができる無機顔料としては、酸化チタン、亜鉛華、硫酸鉛、黄色鉛、亜鉛黄、ベンガラ、カドミウム赤、群青、紺青、酸化クロム緑、コバルト緑、アンバー、チタンブラック、合成鉄黒、カーボンブラック等を挙げることができる。
なお、これらの顔料は単独で用いてもよく２種以上を混合して用いてもよい。
【００８４】
また、本発明に用いられる顔料の分散平均粒径としては、本発明のレジストインキを用いてカラーフィルタの着色層を形成した場合に、所望の発色が可能なものであれば特に限定されるものではなく、通常、０．０１μｍ〜０．１５μｍの範囲内であることが好ましく、なかでも０．０１μｍ〜０．１μｍの範囲内であることが好ましい。
【００８５】
本発明に用いられる顔料の含有量としては、本発明のレジストインキを用いてカラーフィルタの着色層を形成した場合に、所望の発色が可能なものであれば特に限定されるものではなく、用いる顔料の種類によっても異なるが、上記顔料以外の固形分中に２０質量％〜８５質量％の範囲内であることが好ましく、なかでも、３０質量％〜８０質量％の範囲内であることが好ましく、特に、４０質量％〜８０質量％の範囲内であることが好ましい。上記顔料の含有量が上記範囲であることにより、本発明のレジストインキを用いてカラーフィルタの着色層を形成した場合に、上記着色層の膜厚を薄いものとした場合であっても、十分な発色を有するものとすることができるからである。また、従来のレジストインキにおいて現像時に膜荒れ等を生じさせないような顔料の含有量は、通常５質量％〜４０質量％の範囲内であるが、本発明においては上記レジストインキ用バインダー樹脂を含むものであるので、上記範囲のような高濃度とした場合であっても優れた現像性を発揮し、膜荒れ等を抑制することができるからである。
【００８６】
３．顔料分散剤
本発明に用いられる顔料分散剤としては、公知の顔料分散剤を使用することができる。具体的には、変性ポリウレタン、変性ポリアクリレート、変性ポリエステル、変性ポリアミド等の高分子分散剤、リン酸エステル、アルキルアミン、ポリオキシエチレンアルキルフェニルエーテル等の界面活性剤や顔料誘導体を挙げることができる。本発明においては、これらの中でも、高分子分散剤が好ましく、具体的な商品名としては、Ｃｉｂａ  ＥＦＫＡ−１００、Ｃｉｂａ  ＥＦＫＡ−４００、Ｃｉｂａ  ＥＦＫＡ−４０１、Ｃｉｂａ  ＥＦＫＡ−４０４６、Ｃｉｂａ  ＥＦＫＡ−４０４７、Ｃｉｂａ  ＥＦＫＡ−４３００、Ｃｉｂａ  ＥＦＫＡ−４３３０、Ｃｉｂａ  ＥＦＫＡ−４３４０（以上、チバスペシャルティケミカルズ社製）、Ｄｉｓｐｅｒｂｙｋ１１１、Ｄｉｓｐｅｒｂｙｋ１６１、Ｄｉｓｐｅｒｂｙｋ１６５、Ｄｉｓｐｅｒｂｙｋ１６７、Ｄｉｓｐｅｒｂｙｋ１８２、Ｄｉｓｐｅｒｂｙｋ２０００、Ｄｉｓｐｅｒｂｙｋ２００１、ＢＹＫ−ＬＰＮ６９１９、ＢＹＫ−ＬＰＮ２１１１６（以上、ビックケミー社製）、ＳＯＬＳＰＥＲＳＥ２４０００、ＳＯＬＳＰＥＲＳＥ２７０００、ＳＯＬＳＰＥＲＳＥ２８０００（以上、ルーブリゾール社製）、アジスパーＰＢ８２１、アジスパーＰＢ８２２、アジスパーＰＢ８２７、アジスパーＰＢ８８０（味の素ファインテクノ（株）製）等を挙げることができる。
【００８７】
本発明に用いられる顔料分散剤の含有量としては、上記顔料を均一に分散することができるものであれば特に限定されるものではないが、固形分中に、０．１質量％〜３０質量％の範囲内であることが好ましく、なかでも１質量％〜２０質量％の範囲内であることが好ましい。上記範囲より小さいと、上記顔料を均一に分散することが困難になり、上記範囲より大きいと、上記レジストインキの現像性が低下したり、未露光部分での残渣が残存する可能性があるからである。
【００８８】
４．光硬化性多官能モノマー
本発明に用いられる光硬化性多官能モノマーとしては、複数の重合性の官能基を有し、光照射により、上記光硬化性多官能モノマー同士または上記バインダー樹脂と重合することができるものであれば良い。
このような光硬化性多官能モノマーとしては、通常、アクリロイル基またはメタクリロイル基を有する多官能（メタ）アクリレートが用いられる。
【００８９】
上記多官能（メタ）アクリレートとしては、例えばエチレングリコールジ（メタ）アクリレート、ジエチレングリコールジ（メタ）アクリレート、ヘキサンジオール（メタ）アクリレート、長鎖脂肪族ジ（メタ）アクリレート、ネオペンチルグリコールジ（メタ）アクリレート、ヒドロキシピバリン酸ネオペンチルグリコールジ（メタ）アクリレート、ステアリン酸変性ペンタエリスリトールジ（メタ）アクリレート、プロピレンジ（メタ）アクリレート、グリセロール（メタ）アクリレート、トリエチレングリコールジ（メタ）アクリレート、テトラエチレングリコールジ（メタ）アクリレート、テトラメチレングリコールジ（メタ）アクリレート、ブチレングリコールジ（メタ）アクリレート、ジシクロペンタニルジ（メタ）アクリレート、ポリエチレングリコールジ（メタ）アクリレート、ポリプロピレンジ（メタ）アクリレート、トリグリセロールジ（メタ）アクリレート、ネオペンチルグリコール変性トリメチロールプロパンジ（メタ）アクリレート、アリル化シクロヘキシルジ（メタ）アクリレート、メトキシ化シクロヘキシルジ（メタ）アクリレート、アクリル化イソシアヌレート、ビス（アクリロキシネオペンチルグリコール）アジペート、ビスフェノールＡジ（メタ）アクリレート、テトラブロモビスフェノールＡジ（メタ）アクリレート、ビスフェノールＳジ（メタ）アクリレート、ブタンジオールジ（メタ）アクリレート、フタル酸ジ（メタ）アクリレート、リン酸ジ（メタ）アクリレート、亜鉛ジ（メタ）アクリレート等の二官能（メタ）アクリレートが挙げられる。
【００９０】
また、上記多官能（メタ）アクリレートとしては、例えばトリメチロールプロパントリ（メタ）アクリレート、トリメチロールエタントリ（メタ）アクリレート、グリセロールトリ（メタ）アクリレート、ペンタエリスリトールジ（メタ）アクリレート、ペンタエリスリトールトリ（メタ）アクリレート、アルキル変性ジペンタエリスリトールトリ（メタ）アクリレート、リン酸トリ（メタ）アクリレート、トリス（アクリロキシエチル）イソシアヌレート、トリス（メタクリロキシエチル）イソシアヌレート、ペンタエリスリトールテトラ（メタ）アクリレート、ジペンタエリスリトールテトラ（メタ）アクリレート、ジトリメチロールプロパンテトラアクリレート、アルキル変性ジペンタエリスリトールテトラ（メタ）アクリレート、ジペンタエリスリトールモノヒドロキシペンタ（メタ）アクリレート、ジペンタエリスリトールヘキサ（メタ）アクリレート、ジペンタエリスリトールペンタ（メタ）アクリレート、アルキル変性ジペンタエリスリトールペンタ（メタ）アクリレート、カルボン酸変性ジペンタエリストールペンタ（メタ）アクリレート、ウレタントリ（メタ）アクリレート、エステルトリ（メタ）アクリレート、ウレタンヘキサ（メタ）アクリレート、エステルヘキサ（メタ）アクリレート等の三官能以上の（メタ）アクリレートが挙げられる。
【００９１】
これらの多官能（メタ）アクリレートは、１種のみを単独で使用してもよく、２種以上を併用して使用してもよい。
【００９２】
本発明に用いられる光硬化性多官能モノマーの含有量としては、所望の硬度の着色層とすることができるものであれば良く、固形分中に、５質量％以上であることが好ましく、なかでも９質量％〜５０質量％の範囲内であることが好ましい。上記範囲より少ないと十分に光硬化が進まず、露光部分が溶出する場合があるからである。また、上記範囲より多いと、未露光箇所分でも現像できなくなる可能性があるからである。
【００９３】
５．光重合開始剤
本発明に用いられる光重合開始剤としては、光照射により、上記光硬化性多官能モノマー同士を重合することができるものであれば特に限定されるものではなく、一般的なものを用いることができる。具体的には、ベンゾフェノン、ミヒラーケトン、４，４´−ビスジエチルアミノベンゾフェノン、４−メトキシ−４´−ジメチルアミノベンゾフェノン、２−エチルアントラキノン、フェナントレン等の芳香族ケトン、ベンゾインメチルエーテル、ベンゾインエチルエーテル、ベンゾインフェニルエーテル等のベンゾインエーテル類、メチルベンゾイン、エチルベンゾイン等のベンゾイン、２−（ｏ−クロロフェニル）−４，５−フェニルイミダゾール２量体、２−（ｏ−クロロフェニル）−４，５−ジ（ｍ−メトキシフェニル）イミダゾール２量体、２−（ｏ−フルオロフェニル）−４，５−ジフェニルイミダゾール２量体、２−（ｏ−メトキシフェニル）−４，５−ジフェニルイミダゾール２量体、２，４，５−トリアリールイミダゾール２量体、２−（ｏ−クロロフェニル）−４，５−ジ（ｍ−メチルフェニル）イミダゾール２量体、２−ベンジル−２−ジメチルアミノ−１−（４−モルフォリノフェニル）−ブタノン、２−トリクロロメチル−５−スチリル−１，３，４−オキサジアゾール、２−トリクロロメチル−５−（ｐ−シアノスチリル）−１，３，４−オキサジアゾール、２−トリクロロメチル−５−（ｐ−メトキシスチリル）−１，３，４−オキサジアゾール等のハロメチルチアゾール化合物、２，４−ビス（トリクロロメチル）−６−ｐ−メトキシスチリル−Ｓ−トリアジン、２，４−ビス（トリクロロメチル）−６−（１−ｐ−ジメチルアミノフェニル−１，３−ブタジエニル）−Ｓ−トリアジン、２−トリクロロメチル−４−アミノ−６−ｐ−メトキシスチリル−Ｓ−トリアジン、２−（ナフト−１−イル）−４，６−ビス−トリクロロメチル−Ｓ−トリアジン、２−（４−エトキシ−ナフト−１−イル）−４，６−ビス−トリクロロメチル−Ｓ−トリアジン、２−（４−ブトキシ−ナフト−１−イル）−４，６−ビス−トリクロロメチル−Ｓ−トリアジン等のハロメチル−Ｓ−トリアジン系化合物、２，２−ジメトキシ−１，２−ジフェニルエタン−１−オン、２−メチル−１−〔４−（メチルチオ）フェニル〕−２−モルフォリノプロパノン、１，２−ベンジル−２−ジメチルアミノ−１−（４−モルフォリノフェニル）−ブタノン‐１，１−ヒドロキシ−シクロヘキシル−フェニルケトン、ベンジル、ベンゾイル安息香酸、ベンゾイル安息香酸メチル、４−ベンゾイル−４´−メチルジフェニルサルファイド、ベンジルメチルケタール、ジメチルアミノベンゾエート、Ｐ−ジメチルアミノ安息香酸イソアミル、２−ｎ−ブチキシエチル−４−ジメチルアミノベンゾエート、２−クロロチオキサントン、２，４ジエチルチオキサントン、２，４ジメチルチオキサントン、イソプロピルチオキサントン、エタノン，１−［９−エチル−６−（２−メチルベンゾイル）−９Ｈ−カルバゾール−３−イル］−１−（ｏ−アセチルオキシム）、４−ベンゾイル−メチルジフェニルサルファイド、１−ヒドロキシ−シクロヘキシル−フェニルケトン、２−ベンジル−２−（ジメチルアミノ）−１−［４−（４−モルフォリニル）フェニル］−１−ブタノン、２−（ジメチルアミノ）−２−［（４−メチルフェニル）メチル］−１−［４−（４−モルホリニル）フェニル］−１−ブタノン、α−ジメトキシ−α−フェニルアセトフェノン、フェニルビス（２，４，６−トリメチルベンゾイル）フォスフィンオキサイド、２−メチル−１−［４−（メチルチオ）フェニル］−２−（４−モルフォリニル）−１−プロパノン、１，２−オクタジオン等の光重合開始剤を挙げることができる。本発明においては、これらの光重合開始剤を単独で、または、２種以上を混合して使用することができる。
【００９４】
このような光重合開始剤の含有量としては、上記レジストインキを所望の硬化速度で光硬化することができるものであれば良く、固形分中に、０．１質量％〜３０質量％の範囲内であることが好ましく、なかでも０．７質量％〜２０質量％の範囲内であることが好ましい。
【００９５】
６．溶剤
本発明のレジストインキに含まれる溶剤は、上記レジストインキ中の各成分とは反応せず、これらを溶解もしくは分散可能な有機溶剤であれば特に限定されるものではない。
【００９６】
具体的には、メタノール、エタノール等のアルコール類；テトラヒドロフラン等のエーテル類；エチレングリコールモノメチルエーテル、エチレングリコールジメチルエーテル、エチレングリコールメチルエチルエーテル、エチレングリコールモノエチルエーテル等のグリコールエーテル類；メチルセロソルブアセテート、エチルセロソルブアセテート等のエチレングリコールアルキルエーテルアセテート類；ジエチレングリコールモノメチルエーテル、ジエチレングリコールジエチルエーテル、ジエチレングリコールジメチルエーテル、ジエチレングリコールエチルメチルエーテル、ジエチレングリコールモノエチルエーテル、ジエチレングリコールモノブチルエーテル等のジエチレングリコール類；プロピレングリコールメチルエーテルアセテート、プロピレングリコールエチルエーテルアセテート等のプロピレングリコールアルキルエーテルアセテート類；トルエン、キシレン等の芳香族炭化水素類；メチルエチルケトン、メチルアミルケトン、シクロヘキサノン、４−ヒドロキシ−４−メチル−２−ペンタノン等のケトン類；および、２−ヒドロキシプロピオン酸エチル、２−ヒドロキシ−２−メチルプロピオン酸メチル、２−ヒドロキシ−２−メチルプロピオン酸エチル、エトキシ酢酸エチル、ヒドロキシ酢酸エチル、２−ヒドロキシ−２−メチルブタン酸メチル、３−メトキシプロピオン酸メチル、３−メトキシプロピオン酸エチル、３−エトキシプロピオン酸メチル、３−エトキシプロピオン酸エチル、酢酸エチル、酢酸ブチル、乳酸メチル、乳酸エチル、３−メトキシブチルアセテート、３−メチル−３−メトキシブチルアセテート等のエステル類;などが挙げられる。これらの溶剤は単独で用いてもよく、２種以上を組み合わせてもよい。
【００９７】
本発明に用いられる溶剤の含有量としては、本発明のレジストインキ中に６０質量％〜９５質量％の範囲内であることが好ましく、より好ましくは７０質量％〜９０質量％の範囲内であることが好ましい。このような含有量であることにより、塗布に適した粘度とすることができるからである。
【００９８】
７．レジストインキ
本発明のレジストインキは、上記レジストインキ用バインダー樹脂、顔料、顔料分散剤、光硬化性多官能モノマー、光重合開始剤および溶剤を少なくとも含むものであるが、必要に応じて添加剤を含むものであっても良い。
本発明における添加剤としては、増感剤、重合停止剤、連鎖移動剤、レベリング剤、可塑剤、界面活性剤、消泡剤、シランカップリング剤等などが挙げられる。
【００９９】
上記増感剤としては、カラーフィルタの着色層の形成に一般的に用いられるものを使用することができ、例えば脂肪族あるいは芳香族の単、多官能チオール化合物や芳香族アミン系化合物等を挙げることができる。このような増感剤の含有量としては、固形分中に０．０１質量％〜５質量％の範囲内であることが好ましく、なかでも０．７質量％〜３質量％の範囲内であることが好ましい。
【０１００】
本発明のレジストインキの製造方法としては、上記バインダー樹脂、顔料、顔料分散剤、光硬化性多官能モノマー、光重合開始剤および溶剤を均一に混合あるいは分散することができる方法であれば特に限定されるものではなく、公知の混合手段あるいは分散手段を用いることができる。
【０１０１】
なお、本発明は上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１０２】
以下に実施例を示し、本発明をさらに具体的に説明する。
【０１０３】
［実施例１０〜１３、参考例１〜９および１４〜１７、ならびに比較例１〜３］
１．共重合体１〜１８の作製
下記の合成例１〜１８に示す方法により共重合体１〜１８を作製した。
【０１０４】
[合成例１]
攪拌機、窒素導入管を備えた４つ口フラスコにプロピレングリコールモノメチルエーテルアセテート（ＰＧＭＥＡ）１２２ｇを入れ、マントルヒーターで１００℃に加熱した。そこに、メチルメタクリレート（ＭＭＡ；三菱レイヨン製アクリエステルＭ）５３ｇと、メタクリル酸（ＭＡＡ；三菱レイヨン製）１２ｇ、２-メタクリロイルオキシエチルコハク酸（ＳＡ；新中村化学工業（株）製ＮＫエステルＳＡ）２０ｇ、ｎ−ドデシルメルカプタン（ｎＤＭ；日油製）４．５ｇ、ｔ-ブチルパーオキシ−２−エチルヘキサノエート（日油製パーブチルＯ）２．０ｇの混合液を、滴下漏斗より１．５時間かけて滴下した。
滴下中はフラスコ内の温度が１００℃±１℃となるように調整した。１００℃に保ったまま３時間攪拌後、残ったパーブチルＯを分解するため１３０℃で１５分間加熱し、無色透明のＭＭＡ／ＭＡＡ／ＳＡ共重合体溶液を得た。反応終了後冷却し、このＭＭＡ／ＭＡＡ／ＳＡ共重合体溶液にグリシジルメタクリレート（ＧＭＡ；三菱レイヨン製アクリエステルＧ）１５ｇ、ｐ−メトキシフェノール０．０５ｇ、Ｎ，Ｎ−ジメチルベンジルアミン０．２ｇを加え、窒素導入管の代わりに空気導入管を４つ口フラスコに接続し、１１０℃で６時間加熱することにより側鎖に不飽和二重結合を持つ共重合体１を得た。
ＧＰＣ測定装置（東ソー（株）製ＨＬＣ−８２２０ＧＰＣ）にてゲル浸透クロマトグラフにより分子量を確認したところ、共重合体１の重量平均分子量（Ｍｗ）は９０００（ポリスチレン換算）であった。また、０．１Ｎ ＫＯＨエタノール溶液で滴定することにより酸価を測定したところ７５ｍｇＫＯＨ／ｇであった。
【０１０５】
[合成例２]
滴下するモノマーをＭＭＡ４７．６ｇ、ＭＡＡ９．２ｇ、ＳＡ２８．２ｇとした以外は共重合体１と同様に合成し、共重合体２を得た。
ゲル浸透クロマトグラフにより分子量を確認したところ、共重合体２の重量平均分子量（Ｍｗ）は１００００（ポリスチレン換算）であった。また、０．１Ｎ ＫＯＨエタノール溶液で滴定することにより酸価を測定したところ、７５ｍｇＫＯＨ／ｇであった。
【０１０６】
[合成例３]
滴下するモノマーをＭＭＡ４３．３ｇ、ＭＡＡ６．７ｇ、ＳＡ３５．０ｇとした以外は共重合体１と同様に合成し、共重合体３を得た。
ゲル浸透クロマトグラフにより分子量を確認したところ、共重合体３の重量平均分子量（Ｍｗ）は９５００（ポリスチレン換算）であった。また、０．１Ｎ ＫＯＨエタノール溶液で滴定することにより酸価を測定したところ、７５ｍｇＫＯＨ／ｇであった。
【０１０７】
[合成例４]
滴下するモノマーをＭＭＡ３５．０ｇ、ＳＡ５０．０ｇとした以外は共重合体１と同様に合成し、共重合体４を得た。
ゲル浸透クロマトグラフにより分子量を確認したところ、共重合体４の重量平均分子量（Ｍｗ）は１００００（ポリスチレン換算）であった。また、０．１Ｎ ＫＯＨエタノール溶液で滴定することにより酸価を測定したところ、７０ｍｇＫＯＨ／ｇであった。
【０１０８】
[合成例５]
攪拌機、窒素導入管を備えた４つ口フラスコにＰＧＭＥＡ１２２ｇを入れ、マントルヒーターで１００℃に加熱した。そこに、ＭＭＡ４７．６ｇと、ＭＡＡ９．２ｇ、２−ヒドロキシエチルメタクリレート（ＨＥＭＡ；日油製ブレンマーＥ）１５．９ｇ、ｎＤＭ４．５ｇ、パーブチルＯ２．０ｇの混合液を、滴下漏斗より１．５時間かけて滴下した。
滴下中はフラスコ内の温度が１００℃±１℃となるように調整した。１００℃に保ったまま３時間攪拌後、残ったパーブチルＯを分解するため１３０℃で１５分間加熱し、無色透明のＭＭＡ／ＭＡＡ／ＨＥＭＡ共重合体溶液を得た。反応終了後冷却し、このＭＭＡ／ＭＡＡ／ＨＥＭＡ共重合体溶液に無水コハク酸１２．３ｇ、Ｎ，Ｎ−ジメチルベンジルアミン０．２ｇを添加し１００℃で２時間反応後、ＧＭＡ１５ｇ、ｐ−メトキシフェノール０．０５ｇを加え、窒素導入管の代わりに空気導入管を４つ口フラスコに接続し、１１０℃で６時間加熱することにより側鎖に不飽和二重結合を持つ共重合体５を得た。
ゲル浸透クロマトグラフにより分子量を確認したところ、共重合体５の重量平均分子量（Ｍｗ）は９０００（ポリスチレン換算）であった。また、０．１Ｎ ＫＯＨエタノール溶液で滴定することにより酸価を測定したところ７５ｍｇＫＯＨ／ｇであった。
【０１０９】
[合成例６]
攪拌機、窒素導入管を備えた４つ口フラスコにＰＧＭＥＡ１２２ｇを入れ、マントルヒーターで１００℃に加熱した。そこに、ＭＭＡ３８．９ｇと、ＭＡＡ１１．６ｇ、ＨＥＭＡ１５．９ｇ、ｎＤＭ４．５ｇ、パーブチルＯ２．０ｇの混合液を、滴下漏斗より１．５時間かけて滴下した。
滴下中はフラスコ内の温度が１００℃±１℃となるように調整した。１００℃に保ったまま３時間攪拌後、残ったパーブチルＯを分解するため１３０℃で１５分間加熱し、無色透明のＭＭＡ／ＭＡＡ／ＨＥＭＡ共重合体溶液を得た。反応終了後冷却し、このＭＭＡ／ＭＡＡ／ＨＥＭＡ共重合体溶液にテトラヒドロ無水フタル酸（ＴＨＰＡ）１８．６ｇ、Ｎ，Ｎ−ジメチルベンジルアミン０．２ｇを添加し１００℃で２時間反応後、ＧＭＡ１５ｇ、ｐ−メトキシフェノール０．０５ｇを加え、窒素導入管の代わりに空気導入管を４つ口フラスコに接続し、１１０℃で６時間加熱することにより側鎖に不飽和二重結合を持つ共重合体６を得た。
ゲル浸透クロマトグラフにより分子量を確認したところ、共重合体６の重量平均分子量（Ｍｗ）は９０００（ポリスチレン換算）であった。また、０．１Ｎ ＫＯＨエタノール溶液で滴定することにより酸価を測定したところ７５ｍｇＫＯＨ／ｇであった。
【０１１０】
［合成例７］
攪拌機、窒素導入管を備えた４つ口フラスコにＰＧＭＥＡ１２２ｇを入れ、マントルヒーターで１００℃に加熱した。そこに、ＭＭＡ５５．０ｇと、ＨＥＭＡ１５．０ｇ、ＳＡ３０．０ｇ、ｎＤＭ４．５ｇ、パーブチルＯ２．０ｇの混合液を、滴下漏斗より１．５時間かけて滴下した。
滴下中はフラスコ内の温度が１００℃±１℃となるように調整した。１００℃に保ったまま３時間攪拌後、残ったパーブチルＯを分解するため１３０℃で１５分間加熱し、無色透明の共重合体７（ＭＭＡ／ＨＥＭＡ／ＳＡ共重合体）溶液を得た。
ゲル浸透クロマトグラフにより分子量を確認したところ、共重合体７の重量平均分子量（Ｍｗ）は８５００（ポリスチレン換算）であった。また、０．１Ｎ ＫＯＨエタノール溶液で滴定することにより酸価を測定したところ７３ｍｇＫＯＨ／ｇであった。
【０１１１】
[合成例８]
滴下するモノマーをＭＭＡ６５．０ｇ、ＭＡＡ２０．０ｇとした以外は、共重合体１の合成法と同様に行い、共重合体８を得た。ゲル浸透クロマトグラフにより分子量を確認したところ、共重合体８の重量平均分子量（Ｍｗ）は８５００（ポリスチレン換算）であった。また、０．１Ｎ ＫＯＨエタノール溶液で滴定することにより酸価を測定したところ７５ｍｇＫＯＨ／ｇであった。
【０１１２】
[合成例９]
滴下するモノマーをＭＭＡ６２．５ｇ、ＭＡＡ２２．５ｇとした以外は、共重合体１の合成法と同様に行い、共重合体９を得た。ゲル浸透クロマトグラフにより分子量を確認したところ、共重合体９の重量平均分子量（Ｍｗ）は８５００（ポリスチレン換算）であった。また、０．１Ｎ ＫＯＨエタノール溶液で滴定することにより酸価を測定したところ９３ｍｇＫＯＨ／ｇであった。
【０１１３】
[合成例１０]
滴下するモノマーをＭＭＡ３３．７ｇ、不飽和脂肪酸ヒドロキシアルキルエステル修飾ε−カプロラクトン（プラクセルＦＭ１Ｄ；ダイセル化学工業株式会社製）２９．８ｇ、ＭＡＡ９．２ｇとした以外は、共重合体５の合成法と同様に行い、共重合体１０を得た。ゲル浸透クロマトグラフにより分子量を確認したところ、共重合体１０の重量平均分子量（Ｍｗ）は９８００（ポリスチレン換算）であった。また、０．１Ｎ ＫＯＨエタノール溶液で滴定することにより酸価を測定したところ８０ｍｇＫＯＨ／ｇであった。
【０１１４】
[合成例１１]
滴下するモノマーをＭＭＡ４２．２ｇ、ポリエチレングリコールモノメタクリレート（ブレンマーＰＥ９０；日油株式会社製）２１．３ｇ、ＭＡＡ９．２ｇとした以外は、共重合体５の合成法と同様に行い、共重合体１１を得た。ゲル浸透クロマトグラフにより分子量を確認したところ、共重合体１１の重量平均分子量（Ｍｗ）は９１００（ポリスチレン換算）であった。また、０．１Ｎ ＫＯＨエタノール溶液で滴定することにより酸価を測定したところ７５ｍｇＫＯＨ／ｇであった。
【０１１５】
[合成例１２]
滴下するモノマーをＭＭＡ２８．８ｇ、ポリエチレングリコールモノメタクリレート（ブレンマーＰＥ２００；日油株式会社製）３４．７ｇ、ＭＡＡ９．２ｇとした以外は、共重合体５の合成法と同様に行い、共重合体１２を得た。ゲル浸透クロマトグラフにより分子量を確認したところ、共重合体１２の重量平均分子量（Ｍｗ）は９９００（ポリスチレン換算）であった。また、０．１Ｎ ＫＯＨエタノール溶液で滴定することにより酸価を測定したところ８０ｍｇＫＯＨ／ｇであった。
【０１１６】
[合成例１３]
滴下するモノマーをＭＭＡ１８．１ｇ、ポリプロピレングリコールモノメタクリレート（ブレンマーＰＰ１０００；日油株式会社製）４５．４ｇ、ＭＡＡ９．２ｇとした以外は、共重合体５の合成法と同様に行い、共重合体１３を得た。ゲル浸透クロマトグラフにより分子量を確認したところ、共重合体１３の重量平均分子量（Ｍｗ）は８８００（ポリスチレン換算）であった。また、０．１Ｎ ＫＯＨエタノール溶液で滴定することにより酸価を測定したところ８０ｍｇＫＯＨ／ｇであった。
【０１１７】
[合成例１４]
滴下するモノマーをＭＭＡ１２．１ｇ、ポリエチレングリコール−ポリプロピレングリコールモノメタクリレート（ブレンマー７０ＰＥＰ−３５０Ｂ；日油株式会社製）５１．４ｇ、ＭＡＡ９．２ｇとした以外は、共重合体５の合成法と同様に行い、共重合体１４を得た。ゲル浸透クロマトグラフにより分子量を確認したところ、共重合体１４の重量平均分子量（Ｍｗ）は１０１００（ポリスチレン換算）であった。また、０．１Ｎ ＫＯＨエタノール溶液で滴定することにより酸価を測定したところ８１ｍｇＫＯＨ／ｇであった。
【０１１８】
[合成例１５]
滴下するモノマーをＭＭＡ２８．０ｇ、アダマンチルメタクリレート（ＡＤＡＭＡ；出光興産製）２５．０ｇ、ＳＡ２０．０ｇ、ＭＡＡ１２．０ｇとした以外は、共重合体１の合成法と同様に行い、共重合体１５を得た。ゲル浸透クロマトグラフにより分子量を確認したところ、共重合体１５の重量平均分子量（Ｍｗ）は９０００（ポリスチレン換算）であった。また、０．１Ｎ ＫＯＨエタノール溶液で滴定することにより酸価を測定したところ８０ｍｇＫＯＨ／ｇであった。
【０１１９】
[合成例１６]
滴下するモノマーをＭＭＡ２８．０ｇ、フェノキシエチルメタクリレート（ＰｈＥＭＡ；共栄社化学製「ライトエステルＰＯ」）２５．０ｇ、ＳＡ２０．０ｇ、ＭＡＡ１２．０ｇとした以外は、共重合体１の合成法と同様に行い、共重合体１６を得た。ゲル浸透クロマトグラフにより分子量を確認したところ、共重合体１６の重量平均分子量（Ｍｗ）は８８００（ポリスチレン換算）であった。また、０．１Ｎ ＫＯＨエタノール溶液で滴定することにより酸価を測定したところ８０ｍｇＫＯＨ／ｇであった。
【０１２０】
[合成例１７]
滴下するモノマーをＭＭＡ２８．０ｇ、シクロヘキシルメタクリレート（ＣＨＭＡ；三菱レイヨン製「アクリエステルＣＨ」）２５．０ｇ、ＳＡ２０．０ｇ、ＭＡＡ１２．０ｇとした以外は、共重合体１の合成法と同様に行い、共重合体１７を得た。ゲル浸透クロマトグラフにより分子量を確認したところ、共重合体１７の重量平均分子量（Ｍｗ）は９２００（ポリスチレン換算）であった。また、０．１Ｎ ＫＯＨエタノール溶液で滴定することにより酸価を測定したところ８０ｍｇＫＯＨ／ｇであった。
【０１２１】
[合成例１８]
滴下するモノマーをＭＭＡ２８．０ｇ、ジシクロペンタニルメタクリレート（ＤＣＰＭＡ；日立化成工業製「ファンクリルＦＡ５１３Ｍ」）２５．０ｇ、ＳＡ２０．０ｇ、ＭＡＡ１２．０ｇとした以外は、共重合体１の合成法と同様に行い、共重合体１８を得た。ゲル浸透クロマトグラフにより分子量を確認したところ、共重合体１８の重量平均分子量（Ｍｗ）は８５００（ポリスチレン換算）であった。また、０．１Ｎ ＫＯＨエタノール溶液で滴定することにより酸価を測定したところ８０ｍｇＫＯＨ／ｇであった。
【０１２２】
２．レジストインキの調製
上記合成例１〜１８により得た共重合体１〜１８を用いて、下記に示すような顔料分散液Ａおよび感光性樹脂溶液Ｂを調製した。
【０１２３】
＜顔料分散液Ａ＞
・顔料（ピグメントグリーン３６（Ｐ．Ｇ．３６））：１３．０重量部
・顔料分散剤（味の素ファインテクノ（株）製アジスパーＰＢ８２１）：３．０重量部
・分散樹脂（共重合体８）：５．０重量部（固形分換算）
・ＰＧＭＥＡ：７９．０重量部
【０１２４】
＜感光性樹脂溶液Ｂ＞
・光硬化性多官能モノマー（東亞合成製アロニックスＭ−４０２）：１３．６重量部
・光重合開始剤（ＢＡＳＦ製イルガキュア９０７）：３．０重量部
・上記バインダー樹脂（共重合体１〜１８）：３．４重量部（固形分換算）
・ＰＧＭＥＡ：８０．０重量部
【０１２５】
次いで、下記に示すＰ／Ｖ＝０．５または０．７とする混合比で上記顔料分散液Ａ、感光性樹脂溶液Ｂおよび溶剤（ＰＧＭＥＡ）を混合することにより、下記表３および表４に示すようなレジストインキを調製した。
なお、Ｐ／Ｖ値とは、固形分中に占める顔料配合量を顔料を除く固形分成分で割った値であり、顔料濃度を表す指標である。また、表３および表４中の固形分濃度、酸価、重量平均分子量は上記共重合体１〜１８の値である。
【０１２６】
＜Ｐ／Ｖ＝０．５とする混合比＞
・顔料分散液Ａ：４３．５９重量部
・感光性樹脂溶液Ｂ：３９．２１重量部
・ＰＧＭＥＡ：１７．２重量部
【０１２７】
＜Ｐ／Ｖ＝０．７とする混合比＞
・顔料分散液Ａ：５３．８５重量部
・感光性樹脂溶液Ｂ：２８．４４重量部
・ＰＧＭＥＡ：１７．７１重量部
【０１２８】
３．評価
上記レジストインキを、カラーフィルタ用のガラス基板上に乾燥後の厚みが２μｍとなるようにスピンコートし、７０℃ホットプレート上にて３分間静置（予備乾燥）し、マスク露光を行った。次いで、現像液として、０．０５％水酸化カリウム水溶液を用いて現像を行い、未露光部の現像性を評価した。
なお、露光条件は以下のとおりとした。また、現像性の評価は、未露光部が完全に溶解し、除去されるまでの時間（秒）にて行った。結果を下記表３および表４に示す。
【０１２９】
(露光条件)
露光機：プロキシ露光機
マスク：クロムマスク
露光ギャップ：１５０μｍ
光源：超高圧水銀灯
露光量：６０ｍＪ／ｃｍ２
【０１３０】
【表３】
0005552003.tif 000017
【０１３１】
【表４】
0005552003.tif 000018
【０１３２】
表３および表４に示すように、実施例ではＰ／Ｖ＝０．７という高顔料濃度の場合でも速やかに現像することができた。
また、上記実施例および参考例において、共重合体１０〜１４を用いたもの（参考例９、実施例１０〜１３）は、共重合体１〜９および１５〜１８を用いたもの（参考例１〜８および１４〜１７）と比較し、溶剤への溶解性が良好であり、上記感光性樹脂溶液Ｂの調製を簡便に、短時間で行うことができた。